(57)【要約】【課題】塗りムラが少なく、塗膜表面における塗り跡が残りにくい水性絵具組成物を提供する。【解決手段】水性絵具組成物は、水溶性樹脂と、顔料と、水と、を含有する。回転型レオメーターを用いて、２０℃において５．６Ｐａ／ｓの割合で水性絵具組成物に加えるせん断応力を０Ｐａから１０００Ｐａまで増加させた場合における、せん断応力が１００Ｐａの時の粘度を第１の粘度Ａとし、２０℃において５．６Ｐａ／ｓの割合で水性絵具組成物に加えるせん断応力を１０００Ｐａから０Ｐａまで減少させた場合における、せん断応力が１００Ｐａの時の粘度を第２の粘度Ｂとすると、第２の粘度Ｂが６０００ｍＰａ・ｓ以下であり、第１の粘度Ａと、第２の粘度Ｂとの比（Ａ／Ｂ）が１．８以上である。【選択図】なし【特許請求の範囲】
【請求項１】
水溶性樹脂と、
顔料と、
水と、を含有する水性絵具組成物であって、
回転型レオメーターを用いて、２０℃において５．６Ｐａ／ｓの割合で前記水性絵具組成物に加えるせん断応力を０Ｐａから１０００Ｐａまで増加させた場合における、せん断応力が１００Ｐａの時の粘度を第１の粘度Ａとし、２０℃において５．６Ｐａ／ｓの割合で前記水性絵具組成物に加えるせん断応力を１０００Ｐａから０Ｐａまで減少させた場合における、せん断応力が１００Ｐａの時の粘度を第２の粘度Ｂとすると、第２の粘度Ｂが６０００ｍＰａ・ｓ以下であり、第１の粘度Ａと、第２の粘度Ｂとの比（Ａ／Ｂ）が１．８以上である、
水性絵具組成物。
【請求項２】
前記水溶性樹脂は、
Ｂ型粘度計を用いて２５℃で測定した２質量％水溶液の粘度が５ｍＰａ・ｓ以下の第１のセルロースエーテル樹脂又はその塩と、
Ｂ型粘度計を用いて２５℃で測定した２質量％水溶液の粘度が６ｍＰａ・ｓ以上１０ｍＰａ・ｓ以下の第２のセルロースエーテル樹脂又はその塩と、
を含み、
前記水性絵具組成物の総質量１００質量％に対し、前記第１のセルロースエーテル樹脂又はその塩の含有量が２質量％以上１０質量％以下であり、
前記第２のセルロースエーテル樹脂又はその塩の含有量が１質量％以上５質量％以下である、請求項１に記載の水性絵具組成物。
【請求項３】
前記第１のセルロースエーテル樹脂又はその塩は、第１のカルボキシアルキルセルロース又はその塩であり、
前記第２のセルロースエーテル樹脂又はその塩は第２のカルボキシアルキルセルロース又はその塩である、請求項２に記載の水性絵具組成物。
【請求項４】
前記第１のカルボキシアルキルセルロース又はその塩は、第１のカルボキシメチルセルロース又はその塩であり、
前記第２のカルボキシアルキルセルロース又はその塩は、第２のカルボキシメチルセルロース又はその塩である、請求項３に記載の水性絵具組成物。
【請求項５】
前記第１のセルロースエーテル樹脂又はその塩と、前記第２のセルロースエーテル樹脂又はその塩との質量比Ｃ１／Ｃ２が０．５以上８以下である、請求項２〜請求項４のいずれか１項に記載の水性絵具組成物。
【請求項６】
前記水性絵具組成物１００質量％に対し、前記水溶性樹脂と前記顔料との合計の含有量が１５質量％以上３０質量％以下である、請求項１〜請求項５のいずれか１項に記載の水性絵具組成物。
【発明の詳細な説明】
【技術分野】
【０００１】
この発明は、水性絵具組成物に関するものである。
【背景技術】
【０００２】
水彩画を描くための水性絵具として、水と水溶性樹脂とを含む母材中に顔料を分散させた水性絵具組成物が一般的に知られている。水溶性樹脂は、顔料の粒子を基材に定着させる役割を担う。水溶性樹脂としては、アラビアゴム、デキストリン、セルロースエーテル樹脂等が多く用いられている。なかでもセルロースエーテル樹脂として、カルボキシアルキルセルロース、特にカルボキシメチルセルロースを使用した水性絵具組成物が特許文献１に開示されている。
【先行技術文献】
【特許文献】
【０００３】
【特許文献１】特開昭６２−５６０
【発明の概要】
【発明が解決しようとする課題】
【０００４】
通常、水性絵具は筆や刷毛を用いて紙面などの基材に塗描される。このとき、塗料によっては筆や刷毛の跡が塗膜表面に残る場合がある。絵具の塗描後においては、塗りムラが少なく、筆や刷毛による塗り跡が塗膜表面になるべく残らないのが望ましい。
【０００５】
そこで、本発明は、塗りムラが少なく、塗膜表面における塗り跡が残りにくい水性絵具組成物を提供することを目的とする。
【課題を解決するための手段】
【０００６】
本発明に係る水性絵具組成物は、水溶性樹脂と、顔料と、水と、を含有する。回転型レオメーターを用いて、２０℃において５．６Ｐａ／ｓの割合で水性絵具組成物に加えるせん断応力を０Ｐａから１０００Ｐａまで増加させた場合における、せん断応力が１００Ｐａの時の粘度を第１の粘度Ａとし、２０℃において５．６Ｐａ／ｓの割合で水性絵具組成物に加えるせん断応力を１０００Ｐａから０Ｐａまで減少させた場合における、せん断応力が１００Ｐａの時の粘度を第２の粘度Ｂとすると、第２の粘度Ｂが６０００ｍＰａ・ｓ以下であり、第１の粘度Ａと、第２の粘度Ｂとの比（Ａ／Ｂ）が１．８以上である。
【０００７】
塗りムラが少なく、塗膜表面における塗り跡が残りにくい水性絵具組成物を得るためには、水性絵具組成物のレベリング性が高いことが望ましい。レベリング性はセルフレベリング性又は自己平滑性ともいい、塗描された水性絵具の表面が自然に平滑になる性質をいう。水性絵具組成物のレベリング性が高い場合、塗描後の水性絵具組成物の表面は自然に平滑化する。そのため塗描後の水性絵具組成物の表面における塗りムラが少なく、塗り跡が少ない平滑な塗膜表面が形成される。
【０００８】
絵具の塗描時には、絵具を基材に載せ、筆や刷毛で塗り、塗描後乾燥させる。このとき基材上の絵具は応力が加えられていない状態（基材に載せた状態）、筆や刷毛により絵具に対し応力が加えられた状態（塗描中）、応力から解放される状態（塗描後）、というサイクルを経る。
【０００９】
水性絵具組成物が水溶性樹脂を含むことで、水性絵具組成物に応力が加えられると、水性絵具組成物の粘度が低下する。水性絵具組成物が応力から解放されると、水性絵具組成物の粘度が上昇し、水性絵具組成物の粘度は初期の状態に戻る。本発明に係る水性絵具組成物においては、第２の粘度Ｂが６０００ｍＰａ・ｓ以下であり、第１の粘度Ａと、第２の粘度Ｂとの比（Ａ／Ｂ）が１．８以上である。このような水性絵具組成物を用いることで、応力から解放された直後における水性絵具組成物の粘度の絶対値を低くすることができ、塗描後における粘度の上昇を緩やかにすることができる。このような場合、塗膜表面のレベリング性が向上し、塗描後の水性絵具組成物の表面における塗りムラが少なく、塗り跡が少ない平滑な塗膜表面を形成することができる。
【００１０】
上記水性絵具組成物において、水溶性樹脂は、Ｂ型粘度計を用いて２５℃で測定した２質量％水溶液の粘度が５ｍＰａ・ｓ以下の第１のセルロースエーテル樹脂又はその塩と、Ｂ型粘度計を用いて２５℃で測定した２質量％水溶液の粘度が６ｍＰａ・ｓ以上１０ｍＰａ・ｓ以下の第２のセルロースエーテル樹脂又はその塩と、を含んでもよい。水性絵具組成物の総質量１００質量％に対し、第１のセルロースエーテル樹脂又はその塩の含有量は２質量％以上１０質量％以下である。また水性絵具組成物の総質量１００質量％に対し、第２のセルロースエーテル樹脂又はその塩の含有量は１質量％以上５質量％以下であってもよい。第１のセルロースエーテル樹脂又はその塩と、第２のセルロースエーテル樹脂若しくはその塩とを上記のように組み合わせて用いることで、上記粘度に関する条件を達成することが容易となる。
【００１１】
上記水性絵具組成物において、第１のセルロースエーテル樹脂又はその塩は、第１のカルボキシアルキルセルロース又はその塩であってもよい。また第２のセルロースエーテル樹脂又はその塩は第２のカルボキシアルキルセルロース又はその塩であってもよい。セルロースエーテル樹脂の中でもカルボキシアルキルセルロースは、増粘剤、分散剤、乳化剤、保護コロイド剤、安定化剤等として広範に利用されている物質である。カルボキシアルキルセルロースは紐状の高分子構造を有し、かつ分子間で会合する性質を有する。また水溶性である。そのため、塗りムラが少なく、塗膜表面における塗り跡が残りにくい水性絵具組成物を調製するに特に好適に使用することができる。
【００１２】
上記水性絵具組成物において、第１のカルボキシアルキルセルロース又はその塩は、上記水溶液粘度の条件を満足する第１のカルボキシメチルセルロース（ＣＭＣ）又はその塩であってもよい。また第２のカルボキシアルキルセルロース又はその塩は上記水溶液粘度の条件を満足する、第２のカルボキシメチルセルロース又はその塩であってもよい。ＣＭＣ又はＣＭＣ塩（例えばナトリウム塩であるＣＭＣ−Ｎａ）はカルボキシアルキルセルロースのなかでも広く使用されている物質であり、安価でかつ入手が容易であり、かつ充分な水溶性を有している点で好ましい。その結果、良好な塗描特性を有する水性絵具組成物を安価に製造することができる。
【００１３】
上記水性絵具組成物において、第１のセルロースエーテル樹脂又はその塩と、第２のセルロースエーテル樹脂又はその塩との質量比Ｃ１／Ｃ２が０．５以上８以下であってもよい。このような比率の場合、塗描後における粘度の上昇が緩やかで、レベリング性に優れた水性絵具組成物をより確実に得ることができる。
【００１４】
上記水性絵具組成物において、水溶性樹脂と顔料との合計の含有量は１５質量％以上３０質量％以下であってもよい。水溶性樹脂と顔料との合計の含有量がこのような範囲内であれば、発色性が良好でかつ良好な粘度を有し塗描性に優れた水性絵具組成物をより確実に提供することができる。
【発明の効果】
【００１５】
本発明の水性絵具組成物によれば、塗りムラが少なく、塗膜表面における塗り跡が残りにくい水性絵具組成物を提供することが可能となる。
【発明を実施するための形態】
【００１６】
以下、本発明の水性絵具組成物の実施の形態を説明する。本実施の形態に係る水性絵具組成物は、水溶性樹脂と、顔料と、水と、を含有する。上記水性絵具組成物においては、回転型レオメーターを用いて、２０℃において５．６Ｐａ／ｓの割合で水性絵具組成物に加えるせん断応力を０Ｐａから１０００Ｐａまで増加させた場合における、せん断応力が１００Ｐａの時の粘度を第１の粘度Ａとし、２０℃において５．６Ｐａ／ｓの割合で水性絵具組成物に加えるせん断応力を１０００Ｐａから０Ｐａまで減少させた場合における、せん断応力が１００Ｐａの時の粘度を第２の粘度Ｂとすると、第１の粘度Ａと、第２の粘度Ｂとの比（Ａ／Ｂ）が１．８以上である。第１の粘度Ａと、第２の粘度Ｂとの比（Ａ／Ｂ）は、好ましくは１．８４以上である。第１の粘度Ａと、第２の粘度Ｂとの比（Ａ／Ｂ）は、好ましくは５以下である。第２の粘度Ｂは、６０００ｍＰａ・ｓ以下である。第１の粘度Ａは、好ましくは８０００ｍＰａ・ｓ以上２５０００ｍＰａ・ｓ以下である。
【００１７】
本実施の形態において、水溶性樹脂は、Ｂ型粘度計を用いて２５℃で測定した２質量％水溶液の粘度が５ｍＰａ・ｓ以下の第１のセルロースエーテル樹脂又はその塩と、Ｂ型粘度計を用いて２５℃で測定した２質量％水溶液の粘度が６ｍＰａ・ｓ以上１０ｍＰａ・ｓ以下の第２のセルロースエーテル樹脂又はその塩と、を含む。なお、水溶性樹脂が、Ｂ型粘度計を用いて２５℃で測定した２質量％水溶液の粘度が５ｍＰａ・ｓ以下の第１のセルロースエーテル樹脂又はその塩を含む状態とは、Ｂ型粘度計を用いて２５℃で測定した２質量％水溶液の粘度が５ｍＰａ・ｓ以下の第１のセルロースエーテル樹脂、およびその塩の少なくともいずれか一方を含むことをいう。また、水溶性樹脂が、Ｂ型粘度計を用いて２５℃で測定した２質量％水溶液の粘度が６ｍＰａ・ｓ以上１０ｍＰａ・ｓ以下の第２のセルロースエーテル樹脂又はその塩を含む状態とは、Ｂ型粘度計を用いて２５℃で測定した２質量％水溶液の粘度が６ｍＰａ・ｓ以上１０ｍＰａ・ｓ以下の第２のセルロースエーテル樹脂、およびその塩の少なくともいずれか一方を含むことをいう。
【００１８】
本実施の形態において、水性絵具組成物の総質量１００質量％に対し、上記第１のセルロースエーテル樹脂又はその塩の含有量は２質量％以上１０質量％以下である。なお、上記第１のセルロースエーテル樹脂又はその塩の含有量とは、水性絵具組成物が上記第１のセルロースエーテル樹脂、およびその塩の少なくともいずれか一方を含む場合における、上記第１のセルロースエーテル樹脂、およびその塩の少なくともいずれか一方の含有量をいう。また水性絵具組成物の総質量１００質量％に対し、上記第２のセルロースエーテル樹脂又はその塩の含有量は１質量％以上５質量％以下である。なお、上記第２のセルロースエーテル樹脂又はその塩の含有量とは、水性絵具組成物が上記第２のセルロースエーテル樹脂、およびその塩の少なくともいずれか一方を含む場合における、上記第２のセルロースエーテル樹脂、およびその塩の少なくともいずれか一方の含有量をいう。
【００１９】
［水溶性樹脂］
本願の水性絵具組成物は、水溶性樹脂を含む。本実施の形態において、水溶性樹脂は、水溶液粘度が所定の範囲の第１のセルロースエーテル樹脂又はその塩と、水溶液粘度が別の所定の範囲の第２のセルロースエーテル樹脂又はその塩とを含む。
【００２０】
セルロースエーテル樹脂は、分子式（Ｃ６Ｈ１０Ｏ５）ｎで表される炭水化物（多糖類）であるセルロースのヒドロキシ基の一部又は全部をエーテル結合に変換したものである。セルロースエーテル樹脂としては、カルボキシアルキルセルロース、ヒドロキシアルキルセルロース、ヒドロキシジアルキルセルロース、アルキルセルロースエーテル等が挙げられる。本願において用いられるセルロースエーテル樹脂としては、水に可溶で、かつ上記所定の水溶液粘度を達成可能な水溶性セルロースエーテル樹脂、例えばカルボキシアルキルセルロース、ヒドロキシアルキルセルロース、ヒドロキシアルキル＝アルキルセルロース、アルキルセルロース等が好ましい。
【００２１】
カルボキシアルキルセルロースとしては、カルボキシメチルセルロース（ＣＭＣ）、カルボキシエチルセルロース、およびカルボキシプロピルセルロースなどが挙げられる。ヒドロキシアルキルセルロースとしては、ヒドロキシエチルセルロースなどが挙げられる、ヒドロキシアルキル＝アルキルセルロースとしてはヒドロキシプロピル＝メチルセルロースなどが挙げられる。アルキルセルロースとしては、メチルセルロース、エチルセルロース、エチルメチルセルロース、プロピルセルロースなどが挙げられる。
【００２２】
本願においては、特に上記第１のセルロースエーテル樹脂又はその塩は、第１のカルボキシアルキルセルロース又はその塩であるのが好ましい。また第２のセルロースエーテル樹脂又はその塩は第２のカルボキシアルキルセルロース又はその塩であるのが好ましい。
【００２３】
カルボキシアルキルセルロースは、グルコピラノースモノマーのヒドロキシ基の一部がカルボキシアルキル基（−ＲＣＯＯＨ（Ｒは炭素数１〜１０のアルキレン基））で置換された繰り返し単位を有し、この繰り返し単位が連なって直線状に伸びた紐状の高分子構造を有する。カルボキシアルキルセルロースはセルロースを原料として得られる水溶性高分子である。カルボキシアルキルセルロースは塩、特にアルカリ金属又はアルカリ土類金属の塩やとしても使用される。カルボキシアルキルセルロースの塩としては、ナトリウム塩やカルシウム塩などが挙げられる。
【００２４】
本実施の形態において、第１のセルロースエーテル樹脂又はその塩は、Ｂ型粘度計を用いて２５℃で測定した２質量％水溶液の粘度が５ｍＰａ・ｓ以下である。本実施の形態において、第２のセルロースエーテル樹脂又はその塩は、Ｂ型粘度計を用いて２５℃で測定した２質量％水溶液の粘度が６ｍＰａ・ｓ以上１０ｍＰａ・ｓ以下である。２質量％水溶液の粘度はセルロースエーテル樹脂の分子量と一定の相関がある。したがって、検量線を作成するなどの手法で予め分子量が既知のセルロースエーテル樹脂と２質量％水溶液の粘度の相関性を求めておくことにより、２質量％水溶液の粘度からセルロースエーテル樹脂の分子量を特定することが可能である。また逆にセルロースエーテル樹脂の分子量が分かれば、２質量％水溶液の粘度を求めることも可能である。そのため、調製された水性絵具組成物に含まれるセルロースエーテル樹脂の分子量を、液体クロマトグラフィーやサイズ排除クロマトグラフィー等の分析手段で求め、分子量と２質量％水溶液の粘度の相関から２質量％水溶液の粘度の値を求めることにより、上記２質量％水溶液の粘度を有するセルロースエーテル樹脂が水性絵具組成物に含まれているか否かを特定することも可能である。
【００２５】
本実施の形態において、第１のセルロースエーテル樹脂又はその塩は、Ｂ型粘度計を用いて２５℃で測定した２質量％水溶液の粘度が５ｍＰａ・ｓ以下である。本実施の形態においては、水性絵具組成物として適度な粘度を付与するために、第１のセルロースエーテル樹脂又はその塩の上記２質量％水溶液の粘度は０．１ｍＰａ・ｓ以上であるのが好ましい。
【００２６】
本実施の形態において、第２のセルロースエーテル樹脂又はその塩は、Ｂ型粘度計を用いて２５℃で測定した２質量％水溶液の粘度が６ｍＰａ・ｓ以上１０ｍＰａ・ｓ以下である。第２のセルロースエーテル樹脂又はその塩の上記２質量％水溶液の粘度が１０ｍＰａ・ｓを超えると、水性絵具組成物の粘度が上昇し、塗描しにくくなる。その結果、塗膜表面に塗り跡が残りやすくなる。また、第１のセルロースエーテル樹脂又はその塩に含まれる分子の分子量に対する、第２のセルロースエーテル樹脂又はその塩に含まれる分子の分子量の差が大きくなりすぎるため、塗描時の流動性の変化に伴う水性絵具組成物の粘度の上昇を抑制する効果が不十分となる。第２のセルロースエーテル樹脂又はその塩の上記２質量％水溶液の粘度が６ｍＰａ・ｓ未満であると、水性絵具組成物がたれやすくなる。また、第１のセルロースエーテル樹脂又はその塩の溶液粘度に対して近づきすぎるため、やはり塗描時の流動性の変化に伴う水性絵具組成物の粘度の上昇を抑制する効果が不十分となる。そのため、第１のセルロースエーテル樹脂又はその塩の溶液粘度（または分子量）と、第２のセルロースエーテル樹脂又はその塩の溶液粘度（または分子量）とは適度に離れていることが望ましい。
【００２７】
なお上記粘度はＢ型粘度計（ブルックフィールド型粘度計）を用い、２５℃の条件で、ＪＩＳ  Ｚ  ８８０３：２０１１に準じて特定することができる。
【００２８】
また、上記水性絵具組成物において、第１のカルボキシアルキルセルロース又はその塩は、上記水溶液粘度の条件を満足する第１のカルボキシメチルセルロース（ＣＭＣ）又はその塩であるのが特に好ましい。また第２のカルボキシアルキルセルロース又はその塩は上記水溶液粘度の条件を満足する、第２のカルボキシメチルセルロース又はその塩であるのが特に好ましい。カルボキシメチルセルロースは、グルコピラノースモノマーのヒドロキシ基の一部又は全部の水素がカルボキシメチル基（−ＣＨ２ＣＯＯＨ）で置換された繰り返し単位を有し、この繰り返し単位が連なって直線状に伸びた紐状の高分子構造を有する。ＣＭＣの塩としては、例えばカルボキシアルキルセルロースナトリウム塩（以下、「ＣＭＣ−Ｎａ」ともいう）やカルボキシアルキルセルロースカルシウム塩（ＣＭＣ−Ｃａ）などが挙げられる。特にＣＭＣ又はＣＭＣ−Ｎａはカルボキシアルキルセルロースのなかでも広く使用されている物質であり、安価でかつ入手が容易であり、かつ充分な水溶性を有している点で好ましい。
【００２９】
Ｂ型粘度計を用いて２５℃で測定した２質量％水溶液の粘度が５ｍＰａ・ｓ以下であるカルボキシアルキルセルロース又はその塩としては、ＣＭＣ−Ｎａであるセロゲン（Ｒ）５Ａ（第一工業製薬株式会社製、Ｂ型粘度計を用いて２５℃で測定した２質量％水溶液の粘度：４ｍＰａ・ｓ）、ＣＭＣ−ＮａであるＣＭＣダイセル（Ｒ）１１０２（株式会社ダイセル製、Ｂ型粘度計を用いて２５℃で測定した２質量％水溶液の粘度：４ｍＰａ・ｓ）が挙げられる。Ｂ型粘度計を用いて２５℃で測定した２質量％水溶液の粘度が５ｍＰａ・ｓ以下である他のセルロースエーテル樹脂としては、メチルセルロースであるメトローズ（Ｒ）ＭＣＥ−４（信越化学工業株式会社製、Ｂ型粘度計を用いて２５℃で測定した２質量％水溶液の粘度：４ｍＰａ・ｓ）などが挙げられる。
【００３０】
Ｂ型粘度計を用いて２５℃で測定した２質量％水溶液の粘度が６ｍＰａ・ｓ以上１０ｍＰａ・ｓ以下であるカルボキシアルキルセルロース又はその塩としては、ＣＭＣ−Ｎａであるセロゲン（Ｒ）６Ａ（第一工業製薬株式会社製、Ｂ型粘度計を用いて２５℃で測定した２質量％水溶液の粘度：１０ｍＰａ・ｓ）が挙げられる。Ｂ型粘度計を用いて２５℃で測定した２質量％水溶液の粘度が６ｍＰａ・ｓ以上１０ｍＰａ・ｓ以下である他のセルロースエーテル樹脂としては、サンローズ（Ｒ）ＡＰＰ８６（日本製紙株式会社製、Ｂ型粘度計を用いて２５℃で測定した２質量％水溶液の粘度：６〜７ｍＰａ・ｓ）、メチルセルロースであるメトローズ（Ｒ）ＳＥ−０６（信越化学工業株式会社製、Ｂ型粘度計を用いて２５℃で測定した２質量％水溶液の粘度：６ｍＰａ・ｓ）などが挙げられる。
【００３１】
第１のセルロースエーテル樹脂は単独で使用してもよく、また２種以上を組み合わせて使用してもよい。また第２のセルロースエーテル樹脂も同様に、単独で使用してもよく、また２種以上を組み合わせて使用してもよい。
【００３２】
本実施の形態の水性絵具組成物において、水性絵具組成物の総質量１００質量％に対し、第１のセルロースエーテル樹脂又はその塩の含有量は２質量％以上１０質量％以下である。水性絵具組成物の総質量１００質量％に対し、上記含有量が２質量％未満の場合、第１のセルロースエーテル樹脂又はその塩による、流動初期における粘度低下効果が充分に発揮されない。また水性絵具組成物の総質量１００質量％に対し、上記含有量が１０質量％を超える場合、レベリング性が不十分となるおそれがある。その結果、塗膜表面に塗り跡が残りやすくなる。上記第１のカルボキシアルキルセルロース又はその塩の含有量は８質量％以下であるのが好ましく、６質量％以下であるのがより好ましく、４．６質量％以下であるのがさらに好ましい。
【００３３】
本実施の形態の水性絵具組成物において、水性絵具組成物の総質量１００質量％に対し、第２のセルロースエーテル樹脂又はその塩の含有量は１質量％以上５質量％以下である。上記含有量が１質量％未満の場合、水性絵具組成物がたれやすくなる。また上記含有量が５質量％を超える場合、水性絵具組成物の粘度が上昇し、塗描しにくくなる。その結果、塗膜表面に塗り跡が残りやすくなる。上記第２のセルロースエーテル樹脂又はその塩の含有量は４質量％以下であるのが好ましく、３．５質量％以下であるのがより好ましい。
【００３４】
上記水性絵具組成物において、第１のセルロースエーテル樹脂又はその塩と、第２のセルロースエーテル樹脂又はその塩との質量比Ｃ１／Ｃ２が０．５以上８以下であるのが好ましい。特に上記第１のセルロースエーテル樹脂又はその塩が第１のカルボキシアルキルセルロース又はその塩であり、第２のセルロースエーテル樹脂又はその塩が第２のカルボキシアルキルセルロース又はその塩である場合において、第１のカルボキシアルキルセルロース又はその塩と、第２のカルボキシアルキルセルロース又はその塩との質量比Ｃ１／Ｃ２は０．５以上８以下であるのが好ましい。第１のセルロースエーテル樹脂（特にカルボキシアルキルセルロース）又はその塩と、第２のセルロースエーテル樹脂（特にカルボキシアルキルセルロース）又はその塩とをこのような比率で含有することで塗描直後の粘度の上昇が緩やかでレベリング性に優れ、塗りムラが少なく、塗膜表面に塗り跡が残りにくい水性絵具組成物をより確実に得ることができるようになる。上記比は０．６以上であるのがより好ましく、また５以下であるのがより好ましい。
【００３５】
本願の水性絵具組成物は、本願発明の効果を損なわない範囲において上述のセルロースエーテル樹脂以外の他の水溶性樹脂を含んでいてもよい。そのような水溶性樹脂としては、アラビアガム、デキストリン、ポリビニルアルコール、スターチ、トラガント、キサンタン、ポリビニールピロリドン、カゼイン、アルギン酸塩、ポリアクリレート、ローカストビーンガム、グアーガム、タラガム、トラガカントガム、黄色デキストリン、白色デキストリン、ブリティッシュガム、ポリビニルアルコール、水溶性アクリル系樹脂などが挙げられる。これらを配合する場合、単独で配合してもよく、これらのうち２種以上を組み合わせて配合してもよい。
【００３６】
水性絵具組成物中の水溶性樹脂の総量は、水性絵具組成物の総質量１００質量％に対して３質量％以上３０質量％以下であるのが好ましい。水溶性樹脂の含有量が少ないと、水性絵具組成物がたれやすくなる。一方、含有量が多すぎると、水性絵具組成物の粘度が高くなり、塗描しにくくなる。水溶性樹脂の総量は、２０質量％以下であるのがより好ましく、１５質量％以下であるのが更に好ましい。
【００３７】
［顔料］
顔料としては、従来公知のものを適宜選択して使用できる。特に限定されないが、顔料の例としては、アニリンブラック、ハンザエロー−１０Ｇ、同５Ｇ、同３Ｇ、同Ｒ、同Ｇ、タートラジンレーキ、ベンジジンイエローＧ、ベンジジンイエロー５Ｇ、ベンジジンイエロー８Ｇ、パーマネントイエローＮＣＧ、キノリンイエロー、イソインドリノンイエローＧ、イソインドリノンイエローＲ、イソインドリノンイエロー６Ｇ、イソインドリンイエローＲ、イソインドリンイエローＧ、イソインドリノンオレンジ、パーマネントオレンジ２Ｇ、インダスレンブリリアントオレンジＧＫ、バルカンオレンジ、ピラゾリンオレンジＴＭＰ、ベンジンオレンジ、ペリノンオレンジ、イソインドリンオレンジ、キナクリドンオレンジ、ＤＰＰオレンジ、パーマネントブラウンＦＧ、ペリノンレッド、イソインドリンレッド、ＤＰＰレッド、パーマネントレッド４Ｒ、ファイヤーレッド、ブリリアントカーミンＢＳ、ピラゾロンレッド、ボルドー５Ｂ、チオインジゴレッド、ナフソールカーミンＨＲ、ナフソールレッドＦ５ＲＫ、ナフソールレッドＦ３ＲＫ−７０、パーマネントレッドＦＧＲ、パーマネントカーミンＦＢ、パーマネントレッド２Ｂ、ブリリアントカーミン６Ｂ、ウオッチンングレッド、パーマネントレッドＦＲＬＬ、カーマインレーキ、カーミンＦＢＢ、ファストバイオレットＢ、メチルバイオレットレーキ、インダスレンバイオレット、インダスレンブルー、アシッドグリーンレーキ、ジクロロキナクリドンレッド、キナクリドンマゼンタ、ジクロロキナクリドンマゼンタ、キナクリドンバイオレット、キナクリドンスカーレット、ジオキサジンバイオレット、ペリレンレッド、ペリレンスカーレット、ペリレンブラウン、ペリレンバイオレット、ＤＰＰスカーレット、ＤＰＰルビン、キナクリドンマルーン、ペリレンバーミリオン、ペリレンマルーン、ペリレンブラック、アルカリブルー、銅フタロシアニンブルー、銅フタロシアニングリーン、ファーストスカイブルー、ビクトリアブルーレーキ、マーカライトグリーンレーキ、ピグメントグリーンＢ、などが挙げられる。
【００３８】
また、二酸化チタン、チタンブラック、酸化亜鉛、カーボンブラック、鉄黒、弁柄、紺青、群青、カドミウムイエロー、カドミウムオレンジ、ビリジアン、酸化鉄、水酸化鉄、シェンナー、アンバー、マイカなどの無機顔料や、アルミニウム粉末、ブロンズ粉末などの金属粉顔料や、酸化チタンの表面をアルミナ及び／又はシリカ及び／又はジルコニアで表面処理したもの、合成マイカの表面を金属酸化物で被覆したパール顔料などがある。
【００３９】
本願の水性絵具組成物に含まれる顔料としては、上記顔料を水洗後乾燥したり、表面処理を行ったり、アルカリ剤等のｐＨ調整剤でｐＨ調整したものを用いてもよい。また上記顔料は、単独で配合してもよく、２種以上を組み合わせて配合してもよい。
【００４０】
本願の水性絵具組成物中の顔料の含有量としては、水性絵具組成物全量に対して０．０１質量％以上４０質量％以下であるのが好ましい。顔料の含有量が少なすぎると発色性が乏しくなる。また、含有量が多すぎると水性絵の具組成物の粘度が高くなって塗描しにくくなる。顔料の上記含有量は、好ましくは１質量％以上、より好ましくは５質量％以上であり、好ましくは３０質量％以下、より好ましくは２５質量％以下である。
【００４１】
［媒体］
本願の水性絵具組成物は、上記成分を溶解又は分散させる媒体として、水を含有する。水性絵具組成物中の水の割合は、絵具の乾燥のし易さなどの必要な特性を考慮して適宜設定される。
【００４２】
また本願の水性絵具組成物は、水以外の他の水性媒体を更に含んでいてもよい。水以外の他の水性媒体としては、アルコールやジオール、グリセリンなどのヒドロキシ基含有水溶性媒体などが挙げられる。
【００４３】
［その他の成分］
本願の水性絵具組成物は、さらに他の成分として、例えば染料などの顔料以外の着色剤を含んでもよい。
【００４４】
また絵具の塗描し易さを向上するための粘度調整や、紙面上での着色顔料の発色向上などの目的で体質材を添加することもできる。具体的な体質材としては、炭酸カルシウム、タルク、マイカ、シリカ、カオリンクレー、アルミナシリカ、硫酸バリウムなどが挙げられる。これらは単独で配合してもよく、これらのうち２種以上を組み合わせて配合してもよい。その含有量は、水性絵具組成物全量に対して、例えば０．１質量％以上４０質量％以下であるのが好ましい。このような範囲であれば、立体感のある描画を行うのに好適な水性絵具組成物を得ることができる。
【００４５】
また本願の水性絵具組成物は、腐敗や、カビの発生を抑制するために、クロロアセトアミド、２−ピリジンチオール−１−オキサイド・ナトリウム塩、デヒドロ酢酸ナトリウム、安息香酸ナトリウム、ソルビン酸ナトリウム、ソルビン酸カリウム、２−ブロモ−２−ニトロプロパン−１，３−ジオール、３−ヨード−２−プロピニルブチルカーバメイト、１，２−ベンゾイソチアゾリン−３−オン、５−クロロ−２−メチル−４−イソチアゾリン−３−オン、２−メチル−４−イソチアゾリン−３−オンチアベンダゾール、フェノキシエタノール、フッ化ナトリウム、４−（２−ニトロブチル）モルホリン、１，３−ジモルホリノ−２−エチル−２−ニトリプロパンなどの水溶性の防腐剤・防カビ剤を含有することもできる。
【００４６】
さらに本願の水性絵具組成物は、脱泡剤や消泡剤、界面活性剤、顔料の分散剤なども必要に応じて含有してもよい。
【００４７】
［水性絵具組成物］
本願の水性絵具組成物は、上記水溶性樹脂と、上記顔料と、水と、を含有する。水溶性樹脂は、上記第１のセルロースエーテル樹脂（特にカルボキシアルキルセルロース）又はその塩と、第２のセルロースエーテル樹脂（特にカルボキシアルキルセルロース）又はその塩と、を含むことが好ましい。本願の水性絵具組成物における水溶性樹脂、顔料、第１のセルロースエーテル樹脂又はその塩、および第２のセルロースエーテル樹脂又はその塩のそれぞれの含有量は上述のとおりである。
【００４８】
本願の水性絵具組成物の製造方法は特に限定されず、当業者が適宜選択する公知の手法にて本願の水性絵具組成物を製造することができる。例えばターボミキサー、ニーダー、ヘンシェルミキサー、３本ロールミル、横型ボールミルまたは、横型ビーズミルなどといった従来公知の攪拌機にて各成分を混合分散することにより本願の水性絵具組成物を容易に得ることができる。
【００４９】
本願の水性絵具組成物において、水性絵具組成物の総質量を１００質量％とした場合の水溶性樹脂と顔料との合計の含有量は１５質量％以上３０質量％以下であるのが好ましい。１５質量％未満であれば、発色性が低下するとともにたれやすく、相対的に水の量が多くなることから乾燥しにくくなる。また３０質量％を超えると水性絵具組成物の粘度が高くなり、塗描しにくくなる。水溶性樹脂と顔料との合計の含有量は、好ましくは１８質量％以上であり、好ましくは２５質量％以下である。
【００５０】
このようにして調製される本願の水性絵具組成物は、塗描後の粘度の上昇が緩やかであるためレベリング性が高く、塗りムラや塗り跡の少ない塗膜表面を形成することができる点で描画用途に好適に使用することができる。
【実施例】
【００５１】
以下において、実施例を参照して本発明をより具体的に説明する。本発明の範囲は、これら実施例の記載によって限定して解釈されるものではない。
【００５２】
［実施例］
（水性絵具組成物の調製）
表１および表２に示す配合に従って各成分を準備し、ロールミルでそれらの成分を充分に混練することにより、実施例・比較例に係る各水性絵具組成物を調製した。用いた成分を下記に示す。表１の配合における数値は水性絵具組成物の総質量１００質量部あたりの各成分の質量部数を表す。
【００５３】
（ビヒクルの組成）
（１）水・アルコール類
（ａ）水
（ｂ）精製グリセリン
（ｃ）ベンジルアルコール
（ｄ）フェノキシエタノール
（２）カルボキシアルキルセルロース
（ａ１）第１のＣＭＣ（１）（カルボキシメチルセルロースナトリウム、Ｂ型粘度計を用いて２５℃で測定した２質量％水溶液の粘度：４ｍＰａ・ｓ、ｐＨ６．０〜８．０）
（ａ２）第１のＣＭＣ（２）（カルボキシメチルセルロースナトリウム、Ｂ型粘度計を用いて２５℃で測定した２質量％水溶液の粘度：４ｍＰａ・ｓ、ｐＨ４．５〜８．５）
（ａ３）第１のＣＭＣ（３）（メチルセルロース、Ｂ型粘度計を用いて２５℃で測定した２質量％水溶液の粘度：４ｍＰａ・ｓ）
（ｂ１）第２のＣＭＣ（１）（カルボキシメチルセルロースナトリウム、Ｂ型粘度計を用いて２５℃で測定した２質量％水溶液の粘度：１０ｍＰａ・ｓ）
（ｂ２）第２のＣＭＣ（２）（メチルセルロース、Ｂ型粘度計を用いて２５℃で測定した２質量％水溶液の粘度：６ｍＰａ・ｓ）
（ｃ）第３のＣＭＣ（カルボキシメチルセルロースナトリウム、Ｂ型粘度計を用いて２５℃で測定した２質量％水溶液の粘度：１６ｍＰａ・ｓ）
（３）防腐剤
２−ブロモ−２−ニトロプロパン−１，３−ジオール
（４）防カビ剤
ジンクピリチオン分散剤（ジンク−２−ピリジンチオール−１−オキサイド）
（５）界面活性剤
界面活性剤（１）
ポリオキシエチレンジスチレン化フェニルエーテル系界面活性剤
界面活性剤（２）
ナフタリンスルホン酸ナトリウムホルマリン縮合物
【００５４】
（顔料）
・黄色顔料
・酸化チタン
【００５５】
（体質材）
・体質顔料（１）：炭酸カルシウム
・体質顔料（２）：シリカ
【００５６】
［第１の粘度Ａ，第２の粘度Ｂの測定について］
実施例１〜実施例５および比較例１〜比較例４の水性絵具組成物において、第１の粘度Ａ，第２の粘度Ｂを、回転型レオメーターを用いて測定した。測定装置としては、ＨＡＡＫＥ社製「ＲＳ６０００」を用い、測定治具としては、３５ｍｍφのコーンプレートを用いた。なお、測定ギャップとしては、０．０５２ｍｍとした。測定温度を２０℃として、５．６Ｐａ／ｓの割合で水性絵具組成物に加えるせん断応力を０Ｐａから１０００Ｐａまで増加させ、５．６Ｐａ／ｓの割合でせん断応力を１０００Ｐａから０Ｐａまで減少させた。せん断応力を０Ｐａから１０００Ｐａまで増加させた際の、せん断応力が１００Ｐａの時のせん断速度（ｓ−１）（第１のせん断速度）に基づいて、第１の粘度Ａ（Ｐａ・ｓ）を算出した。せん断応力を１０００Ｐａから０Ｐａまで減少させた際の、せん断応力が１００Ｐａの時のせん断速度（ｓ−１）（第２のせん断速度）に基づいて、第２の粘度Ｂ（Ｐａ・ｓ）を算出した。表１および表２において、第１の粘度Ａ、第２の粘度Ｂ、第１の粘度Ａに対する第２の粘度Ｂの比率（Ａ／Ｂ）の測定結果を示す。
【００５７】
［伸び・表面粗さの評価］
用紙［ＰＨＯケント紙（６行）を半分に切ったもの］および上記の様に調製した各水性絵具組成物を準備した。用紙上に、水性絵具組成物：水＝５：１（質量比）の比率で、全体の質量が１．５ｇとなるように水性絵具組成物および水を量り取った。用紙を水平に配置した状態で、作業者の手作業により左右方向に絵具を塗描した。次に上下方向（上記左右方向とほぼ垂直な方向）に絵具を塗描した。左右方向、上下方向への塗描を紙面表面が水性絵具組成物によって覆われるまで繰り返した（塗り幅の基準は、横１０．０〜１１．５ｃｍ、縦１３．５〜１４．５ｃｍとした）。それぞれの試料について、塗描時の水性絵具組成物の伸び具合、および塗膜乾燥後の塗膜の表面粗さを評価した（各水性絵具組成物における評価数はｎ＝１）。なお、筆で塗描する際には、筆を一度水に濡らし手で強く押えても水が滲み出なくなるまで余剰の水を除いたあとで、紙面への塗描を行った。
【００５８】
伸びについては以下の基準に基づいて測定した。
【００５９】
５：非常によく伸びる
３：伸びるが少し重く感じる。三度塗りすると空白部分はない。
【００６０】
１：伸びにくく、かすれやすい。三度塗りしても、空白部分が見られる。
【００６１】
また表面粗さについては、算術平均粗さＲａ（μｍ）を測定した。測定装置としては、キーエンス社製「ＶＫ８５００」を用い、測定面積としては、１０００００μｍ２とした。算術平均粗さＲａの測定を３か所において実施して、その平均値を求めた。
【００６２】
［たれにくさおよび経時安定位の評価］
（たれにくさ）
伸び・レベリング性の評価における手順と同様に、水性絵具組成物と水とを所定の質量比で混合した後、筆を用いて紙面に混合物を塗布した。塗布後、紙面を傾け、絵具のたれ具合の評価を以下の基準に基づいて行った。
【００６３】
評価基準
Ａ：紙面を傾けても絵具が紙面上で流動しない
Ｂ：紙面を傾けると絵具が紙面上を流動する
【００６４】
以上の手順に従って、実施例・比較例の各水性絵具組成物を評価した。各水性絵具組成物の配合とともに評価結果を表１および表２に示す。
【００６５】
【表１】
2019137850.tif 000002
【００６６】
【表２】
2019137850.tif 000003
【００６７】
表１および表２の結果から次のことが分かる。まず第１の粘度Ａに対する第２の粘度Ｂの比率（Ａ／Ｂ）が１．８未満である水性絵具組成物（比較例１および比較例２）、および第２の粘度Ｂが６０００ｍＰａ・ｓより大きい値を有する水性絵具組成物（比較例３および比較例４）に比較して、上記比率が１．８以上であり、第２の粘度Ｂが６０００ｍＰａ・ｓ以下である水性絵具組成物（実施例１〜実施例５）においては、算術平均粗さＲａを低くすることができる。したがって、比率（Ａ／Ｂ）が１．８以上であり、第２の粘度Ｂが６０００ｍＰａ・ｓ以下である水性絵具組成物においては、レベリング性を向上させることができる。特に、水溶性樹脂として、Ｂ型粘度計を用いて２５℃で測定した２質量％水溶液の粘度が５ｍＰａ・ｓ以下の第１のＣＭＣと、Ｂ型粘度計を用いて２５℃で測定した２質量％水溶液の粘度が６ｍＰａ・ｓ以上１０ｍＰａ・ｓ以下の第２のＣＭＣとを含む実施例１においては、伸びおよびたれにくさにおいて良好な評価結果が得られた。実施例２は、水溶性樹脂として、さらに別の第１のＣＭＣを含有する水性絵具組成物に関する実施例であるが、同様に良好な評価結果を得た。実施例１と比較して第１のＣＭＣの割合を多くした実施例３においては、伸びおよびたれにくさが良好であり、算術平均粗さＲａが最も低い結果となった。同様に実施例１と比較して第２のＣＭＣの割合を多くした実施例４においては、絵具の伸びが多少劣るものの、たれにくさが良好であった。実施例５は、水溶性樹脂として、別の第１のＣＭＣおよび第２のＣＭＣを含有する水性絵具組成物に関する実施例であるが、伸びおよびたれにくさにおいて良好な評価結果が得られた。
【００６８】
このように、レベリング性に劣る上記比較例１〜比較例４の結果と比較して、上記実施例により、本願の水性絵具組成物は、レベリング性に優れ、塗りムラの少ない塗膜表面を形成できることが確認された。そのため、描画用途に好適に使用することができる。
【００６９】
今回開示された実施の形態および実施例はすべての点で例示であって、どのような面からも制限的なものではないと理解されるべきである。本発明の範囲は上記した説明ではなく、特許請求の範囲によって規定され、特許請求の範囲と均等の意味および範囲内でのすべての変更が含まれることが意図される。
【産業上の利用可能性】
【００７０】
本願の水性絵具組成物は、塗りムラが少なく、塗膜表面における塗り跡が残りにくい水性絵具が求められる分野において、特に有利に適用され得る。
【手続補正書】
【提出日】令和1年5月29日(2019.5.29)
【手続補正１】
【補正対象書類名】特許請求の範囲
【補正対象項目名】全文
【補正方法】変更
【補正の内容】
【特許請求の範囲】
【請求項１】
水溶性樹脂と、
顔料と、
水と、を含有する水性絵具組成物であって、
回転型レオメーターを用いて、２０℃において５．６Ｐａ／ｓの割合で前記水性絵具組成物に加えるせん断応力を０Ｐａから１０００Ｐａまで増加させた場合における、せん断応力が１００Ｐａの時の粘度を第１の粘度Ａとし、２０℃において５．６Ｐａ／ｓの割合で前記水性絵具組成物に加えるせん断応力を１０００Ｐａから０Ｐａまで減少させた場合における、せん断応力が１００Ｐａの時の粘度を第２の粘度Ｂとすると、第２の粘度Ｂが６０００ｍＰａ・ｓ以下であり、第１の粘度Ａと、第２の粘度Ｂとの比（Ａ／Ｂ）が１．８以上であり、
前記水溶性樹脂は、
Ｂ型粘度計を用いて２５℃で測定した２質量％水溶液の粘度が５ｍＰａ・ｓ以下の第１のセルロースエーテル樹脂又はその塩と、
Ｂ型粘度計を用いて２５℃で測定した２質量％水溶液の粘度が６ｍＰａ・ｓ以上１０ｍＰａ・ｓ以下の第２のセルロースエーテル樹脂又はその塩と、を含み、
前記水性絵具組成物の総質量１００質量％に対し、前記第１のセルロースエーテル樹脂又はその塩の含有量が２質量％以上１０質量％以下であり、
前記第２のセルロースエーテル樹脂又はその塩の含有量が１質量％以上５質量％以下である、水性絵具組成物。
【請求項２】
前記第１のセルロースエーテル樹脂又はその塩は、第１のカルボキシアルキルセルロース又はその塩であり、
前記第２のセルロースエーテル樹脂又はその塩は第２のカルボキシアルキルセルロース又はその塩である、請求項１に記載の水性絵具組成物。
【請求項３】
前記第１のカルボキシアルキルセルロース又はその塩は、第１のカルボキシメチルセルロース又はその塩であり、
前記第２のカルボキシアルキルセルロース又はその塩は、第２のカルボキシメチルセルロース又はその塩である、請求項２に記載の水性絵具組成物。
【請求項４】
前記第１のセルロースエーテル樹脂又はその塩と、前記第２のセルロースエーテル樹脂又はその塩との質量比Ｃ１／Ｃ２が０．５以上８以下である、請求項１〜請求項３のいずれか１項に記載の水性絵具組成物。
【請求項５】
前記水性絵具組成物１００質量％に対し、前記水溶性樹脂と前記顔料との合計の含有量が１５質量％以上３０質量％以下である、請求項１〜請求項４のいずれか１項に記載の水性絵具組成物。
【手続補正２】
【補正対象書類名】明細書
【補正対象項目名】００５３
【補正方法】変更
【補正の内容】
【００５３】
（ビヒクルの組成）
（１）水・アルコール類
（ａ）水
（ｂ）精製グリセリン
（ｃ）ベンジルアルコール
（ｄ）フェノキシエタノール
（２）
（ａ１）第１のＣＭＣ（１）（カルボキシメチルセルロースナトリウム、Ｂ型粘度計を用いて２５℃で測定した２質量％水溶液の粘度：４ｍＰａ・ｓ、ｐＨ６．０〜８．０）
（ａ２）第１のＣＭＣ（２）（カルボキシメチルセルロースナトリウム、Ｂ型粘度計を用いて２５℃で測定した２質量％水溶液の粘度：４ｍＰａ・ｓ、ｐＨ４．５〜８．５）
（ａ３）第１のメチルセルロース（メチルセルロース、Ｂ型粘度計を用いて２５℃で測定した２質量％水溶液の粘度：４ｍＰａ・ｓ）
（ｂ１）第２のＣＭＣ（１）（カルボキシメチルセルロースナトリウム、Ｂ型粘度計を用いて２５℃で測定した２質量％水溶液の粘度：１０ｍＰａ・ｓ）
（ｂ２）第２のメチルセルロース（メチルセルロース、Ｂ型粘度計を用いて２５℃で測定した２質量％水溶液の粘度：６ｍＰａ・ｓ）
（ｃ）第３のＣＭＣ（カルボキシメチルセルロースナトリウム、Ｂ型粘度計を用いて２５℃で測定した２質量％水溶液の粘度：１６ｍＰａ・ｓ）
（３）防腐剤
２−ブロモ−２−ニトロプロパン−１，３−ジオール
（４）防カビ剤
ジンクピリチオン分散剤（ジンク−２−ピリジンチオール−１−オキサイド）
（５）界面活性剤
界面活性剤（１）
ポリオキシエチレンジスチレン化フェニルエーテル系界面活性剤
界面活性剤（２）
ナフタリンスルホン酸ナトリウムホルマリン縮合物
【手続補正３】
【補正対象書類名】明細書
【補正対象項目名】００６５
【補正方法】変更
【補正の内容】
【００６５】
【表１】
2019137850.tif 000004
【手続補正４】
【補正対象書類名】明細書
【補正対象項目名】００６６
【補正方法】変更
【補正の内容】
【００６６】
【表２】
2019137850.tif 000005
【手続補正５】
【補正対象書類名】明細書
【補正対象項目名】００６７
【補正方法】変更
【補正の内容】
【００６７】
表１および表２の結果から次のことが分かる。まず第１の粘度Ａに対する第２の粘度Ｂの比率（Ａ／Ｂ）が１．８未満である水性絵具組成物（比較例１および比較例２）、および第２の粘度Ｂが６０００ｍＰａ・ｓより大きい値を有する水性絵具組成物（比較例３および比較例４）に比較して、上記比率が１．８以上であり、第２の粘度Ｂが６０００ｍＰａ・ｓ以下である水性絵具組成物（実施例１〜実施例５）においては、算術平均粗さＲａを低くすることができる。したがって、比率（Ａ／Ｂ）が１．８以上であり、第２の粘度Ｂが６０００ｍＰａ・ｓ以下である水性絵具組成物においては、レベリング性を向上させることができる。特に、水溶性樹脂として、Ｂ型粘度計を用いて２５℃で測定した２質量％水溶液の粘度が５ｍＰａ・ｓ以下の第１のＣＭＣと、Ｂ型粘度計を用いて２５℃で測定した２質量％水溶液の粘度が６ｍＰａ・ｓ以上１０ｍＰａ・ｓ以下の第２のＣＭＣとを含む実施例１においては、伸びおよびたれにくさにおいて良好な評価結果が得られた。実施例２は、水溶性樹脂として、さらに別の第１のＣＭＣを含有する水性絵具組成物に関する実施例であるが、同様に良好な評価結果を得た。実施例１と比較して第１のＣＭＣの割合を多くした実施例３においては、伸びおよびたれにくさが良好であり、算術平均粗さＲａが最も低い結果となった。同様に実施例１と比較して第２のＣＭＣの割合を多くした実施例４においては、絵具の伸びが多少劣るものの、たれにくさが良好であった。実施例５は、水溶性樹脂として、第１のメチルセルロースおよび第２のメチルセルロースを含有する水性絵具組成物に関する実施例であるが、伸びおよびたれにくさにおいて良好な評価結果が得られた。